【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
水素蓄蔵ニッケル合金構造体の製造方法であって、
（ａ）ニッケル合金骨格触媒粉体を提供し；
（ｂ）このニッケル合金骨格触媒粉体を粉体状酸化物と混合してニッケル合金／酸化物粉体を形成させ；
（ｃ）このニッケル合金／酸化物粉体を成形して水素蓄蔵ニッケル合金構造体にする：
ことを含む、前記方法。
【請求項２】
前記ニッケル合金骨格触媒粉体が前駆体合金から形成させたものであり、この前駆体合金がニッケルを約３５〜５０重量％含み且つ残部がアルミニウム、リチウム、亜鉛、モリブデン、マンガン、チタン、鉄、クロム及びコバルトより成る群から選択される１種以上の金属並びにホウ素、炭素及びケイ素より成る群から選択される１種以上の材料であるものである、請求項１に記載の方法。
【請求項３】
前記粉体状酸化物がニッケル合金／酸化物粉体の約５〜８０重量％を占め、酸化バリウム、酸化ストロンチウム及び酸化カルシウムの内の１種以上より成る群から選択される、請求項１に記載の方法。
【請求項４】
前記ニッケル合金骨格触媒粉体がニッケルを少なくとも約８０重量％含む、請求項１に記載の方法。
【請求項５】
前記ニッケル合金骨格触媒粉体が、アルミニウム、リチウム、亜鉛、モリブデン、マンガン、チタン、鉄、クロム及びコバルトより成る群から選択される１種以上の金属約１５重量％以下並びにホウ素、炭素及びケイ素より成る群から選択される１種以上の材料約１０重量％以下をさらに含む、請求項４に記載の方法。
【請求項６】
前記前駆体合金が重量で概ね４０％のアルミニウム、１０％のケイ素、３％〜４％のモリブデンを含み且つ残りがニッケルである、請求項２に記載の方法。
【請求項７】
前記前駆体合金が重量で最大０．０３％の炭素をさらに含む、請求項６に記載の方法。
【請求項８】
前記ニッケル合金骨格触媒粉体が、約５〜１５重量％の元素状アルミニウムを含む粒子を含み且つ該粒子の表面上に酸化アルミニウムを有する、請求項６に記載の方法。
【請求項９】
前記前駆体合金が重量で概ね４０％のアルミニウム、１０％のケイ素、１０％のコバルト、３％〜４％のモリブデンを含み且つ残りがニッケルである、請求項２に記載の方法。
【請求項１０】
前記ニッケル合金骨格触媒粉体が、約５〜１５重量％の元素状アルミニウムを含む粒子を含み且つ該粒子の表面上に酸化アルミニウムを有する、請求項９に記載の方法。
【請求項１１】
熱エネルギー発生用装置であって、
加圧水素ガス源から加圧水素ガスを受け取るために設計されたガス入口を有する気密性反応器容器；
該反応器容器内に収納される水素蓄蔵ニッケル合金構造体（該水素蓄蔵ニッケル合金構造体は、ニッケル合金骨格触媒粉体と粉体状酸化物との混合物を含む）；
前記水素蓄蔵ニッケル合金構造体に電圧を印加するように電気的に接続された電圧源；及び
前記反応器容器に熱を加えるように該容器に作用的に関連付けられた加熱装置：
を含む、前記装置。
【請求項１２】
前記ニッケル合金骨格触媒粉体が前駆体合金から形成させたものであり、この前駆体合金がニッケルを約３５〜５０重量％含み且つ残部がアルミニウム、リチウム、亜鉛、モリブデン、マンガン、チタン、鉄、クロム及びコバルトより成る群から選択される１種以上の金属並びにホウ素、炭素及びケイ素より成る群から選択される１種以上の材料であるものである、請求項１１に記載の装置。
【請求項１３】
前記粉体状酸化物が前記混合物の約５〜８０重量％を占め、酸化バリウム、酸化ストロンチウム及び酸化カルシウムの内の１種以上より成る群から選択される、請求項１１に記載の装置。
【請求項１４】
前記ニッケル合金骨格触媒粉体がニッケルを少なくとも約８０重量％含む、請求項１１に記載の装置。
【請求項１５】
前記ニッケル合金骨格触媒粉体が、アルミニウム、リチウム、亜鉛、モリブデン、マンガン、チタン、鉄、クロム及びコバルトより成る群から選択される１種以上の金属約１５重量％以下並びにホウ素、炭素及びケイ素より成る群から選択される１種以上の材料約１０重量％以下をさらに含む、請求項１４に記載の装置。
【請求項１６】
前記ニッケル合金骨格触媒粉体が、約５〜１５重量％の元素状アルミニウムを含む粒子を含み且つ該粒子の表面上に酸化アルミニウムを有する、請求項１５に記載の装置。
【請求項１７】
熱エネルギーを発生させる方法であって、
（ａ）ニッケル合金骨格触媒粉体と粉体状酸化物との混合物を含む水素蓄蔵ニッケル合金構造体を収納した反応器容器を提供し；
（ｂ）前記反応器容器に水素を充填し；
（ｃ）前記反応器容器を少なくとも１００℃の温度に加熱することによって反応器容器中の水素の圧力を上昇させ；そして
（ｄ）前記反応器容器を加熱しながら、前記水素蓄蔵ニッケル合金構造体に、反応器容器中の水素の高められた圧力において前記水素蓄蔵ニッケル合金構造体による水素の吸収を結果としてもたらして前記水素蓄蔵ニッケル合金構造体中のニッケル核と水素核との間の核反応を生み出すのに充分な電位を印加し、この核反応によって水素蓄蔵ニッケル合金構造体から放出されるフォノンの形で熱エネルギーが発生させる：
ことを含む、前記方法。
【請求項１８】
前記ニッケル合金骨格触媒粉体が前駆体合金から形成させたものであり、この前駆体合金がニッケルを約３５〜５０重量％含み且つ残部がアルミニウム、リチウム、亜鉛、モリブデン、マンガン、チタン、鉄、クロム及びコバルトより成る群から選択される１種以上の金属並びにホウ素、炭素及びケイ素より成る群から選択される１種以上の材料であるものである、請求項１７に記載の方法。
【請求項１９】
前記粉体状酸化物が前記混合物の約５〜８０重量％を占め、酸化バリウム、酸化ストロンチウム及び酸化カルシウムの内の１種以上より成る群から選択される、請求項１７に記載の方法。
【請求項２０】
前記ニッケル合金骨格触媒粉体がニッケルを少なくとも約８０重量％含む、請求項１７に記載の方法。
【請求項２１】
前記ニッケル合金骨格触媒粉体が、アルミニウム、リチウム、亜鉛、モリブデン、マンガン、チタン、鉄、クロム及びコバルトより成る群から選択される１種以上の金属約１５重量％以下並びにホウ素、炭素及びケイ素より成る群から選択される１種以上の材料約１０重量％以下をさらに含む、請求項２０に記載の方法。
【請求項２２】
前記ニッケル合金骨格触媒粉体が、約５〜１５重量％の元素状アルミニウムを含む粒子を含み且つ該粒子の表面上に酸化アルミニウムを有する、請求項２１に記載の方法。
【請求項２３】
前記温度が約４００℃である、請求項１７に記載の方法。
【請求項２４】
前記電位がＤＣ電圧源によって印加される、請求項１７に記載の方法。
【請求項２５】
前記電位が約０．００１Ｈｚ〜約１ＭＨｚの範囲の周波数のＡＣ電圧源によって印加される、請求項１７に記載の方法。
【請求項２６】
前記反応器容器中の水素の圧力が加熱に応答して約１００バールに上昇する、請求項１７に記載の方法。
【請求項２７】
前記温度が約４００℃であり、印加される電位がＤＣ電圧として印加される、請求項２６に記載の方法。
【請求項２８】
ニッケル合金骨格触媒；及び
酸化物：
を含む、水素蓄蔵ニッケル合金構造体。
【請求項２９】
前記ニッケル合金骨格触媒が前駆体合金から形成させたものであり、この前駆体合金がニッケルを約３５〜５０重量％含み且つ残部がアルミニウム、リチウム、亜鉛、モリブデン、マンガン、チタン、鉄、クロム及びコバルトより成る群から選択される１種以上の金属並びにホウ素、炭素及びケイ素より成る群から選択される１種以上の材料であるものである、請求項２８に記載の水素蓄蔵ニッケル合金構造体。
【請求項３０】
前記ニッケル合金骨格触媒がニッケルを少なくとも約８０重量％含む、請求項２８に記載の水素蓄蔵ニッケル合金構造体。
【請求項３１】
前記ニッケル合金骨格触媒が、アルミニウム、リチウム、亜鉛、モリブデン、マンガン、チタン、鉄、クロム及びコバルトより成る群から選択される１種以上の金属約１５重量％以下並びにホウ素、炭素及びケイ素より成る群から選択される１種以上の材料約１０重量％以下をさらに含む、請求項３０に記載の水素蓄蔵ニッケル合金構造体。
【請求項３２】
前記前駆体合金が重量で概ね４０％のアルミニウム、１０％のケイ素、３％〜４％のモリブデンを含み且つ残りがニッケルである、請求項２９に記載の水素蓄蔵ニッケル合金構造体。
【請求項３３】
前記前駆体合金が重量で最大０．０３％の炭素をさらに含む、請求項３２に記載の水素蓄蔵ニッケル合金構造体。
【請求項３４】
前記ニッケル合金骨格触媒が、約５〜１５重量％の元素状アルミニウムを含み且つ粒子の表面上に酸化アルミニウムを有する、請求項３２に記載の水素蓄蔵ニッケル合金構造体。
【請求項３５】
前記前駆体合金が重量で概ね４０％のアルミニウム、１０％のケイ素、１０％のコバルト、３％〜４％のモリブデンを含み且つ残りがニッケルである、請求項２９に記載の水素蓄蔵ニッケル合金構造体。
【請求項３６】
前記ニッケル合金骨格触媒が、約５〜１５重量％の元素状アルミニウムを含む粒子を含む粉体であり且つ粒子の表面上に酸化アルミニウムを有する、請求項３５に記載の水素蓄蔵ニッケル合金構造体。
【請求項３７】
前記酸化物がストロンチウム、バリウム及びカルシウムの内の１種以上より成る群から選択される元素の酸化物である、請求項２８に記載の水素蓄蔵ニッケル合金構造体。
【請求項３８】
前記酸化物がインジウム、ケイ素及びアルミニウムの内の１種以上より成る群から選択される元素の酸化物である、請求項２８に記載の水素蓄蔵ニッケル合金構造体。
【請求項３９】
前記酸化物がナトリウム、カリウム、ルビジウム、セシウム及びベリリウムの内の１種以上より成る群から選択される元素の酸化物である、請求項２８に記載の水素蓄蔵ニッケル合金構造体。
【請求項４０】
前記酸化物が原子番号２１〜３０、３９〜４８及び５７〜８０の元素並びに周期表第IIIＡ族、第IVＡ族、第ＶＡ族及び第VIＡ族の元素の内の１種以上より成る群から選択される元素の酸化物である、請求項２８に記載の水素蓄蔵ニッケル合金構造体。
【請求項４１】
前記酸化物が１０重量％までのＹ2Ｏ3と混合されたＣａＣｒＯ3、ＢａＴｉＯ3、ＳｒＶＯ3及びＺｒＯ2の内の１種以上より成る群から選択される、請求項２８に記載の水素蓄蔵ニッケル合金構造体。
【請求項４２】
前記酸化物が亜鉛の酸化物、スズの酸化物、チタンの酸化物、銅の酸化物、クロムの酸化物及びＦｅ3Ｏ4の内の１種以上より成る群から選択される、請求項２８に記載の水素蓄蔵ニッケル合金構造体。